ИСПОЛЬЗОВАНИЕ КРЕМНИЙСОДЕРЖАЩИХ ПОЛИМЕРОВ ДЛЯ ИНТЕНСИФИКАЦИИ ФЛОККУЛЯЦИИ ТВЕРДЫХ ЧАСТИЦ В ПРОЦЕССАХ ПРОИЗВОДСТВА ГЛИНОЗЕМА ИЗ БОКСИТОВ

1. Способ флоккуляции, включающий взаимное перемешивание кремнийсодержащего полимерного флоккулянта с технологическим потоком процесса варки бокситовой руды в количестве, эффективном для того, чтобы флоккулировать, по меньшей мере, часть взвешенных в нем твердых частиц, где взвешенные твердые частицы включают, по меньшей мере, один тип, выбранный из группы, состоящей из: алюмосиликата кальция, силиката кальция, титаната кальция, диоксида титана и их смесей.
2. Способ флоккуляции по п.1, включающий взаимное перемешивание дополнительного полимерного флоккулянта для флоккуляции шлама в процессе варки бокситовой руды, где весовое отношение количества указанного кремнийсодержащего полимерного флоккулянта к количеству указанного дополнительного полимерного флоккулянта в указанной композиции флоккулянта соответствует диапазону от примерно 100:1 до примерно 1:10.
3
1-20
2-20
2-20
6-12
7-20
4
1-20
2-20
2-20
6-12
7-20
+
3. Способ флоккуляции по п.1 или 2, в котором кремнийсодержащий полимерный флоккулянт включает множество групп -Si(OR), где каждый из R независимо друг от друга выбран из группы, состоящей из: водорода, алкила C, алкенила С, алкинила С, арила С, арилалкила C, иона металла группы I, иона металла группы II или NR' ; где каждый из R' независимо друг от друга выбран из группы, состоящей из: водорода, алкила C, алкенила C, алкинила C, арила C и арилалкила C; и где каждый из R и R' независимо друг от друга являются незамещенными, гидрокси-замещенными или бета-гидрокси-замещенными.
+
+
+
4
4. Способ флоккуляции по п.3, в котором R выбран из группы, состоящей из: Na, K и NH .
5. Способ флоккуляции по п.1, в котором кремнийсодержащий полимерный флоккулянт выбран из группы, состоящей из: кремнийсодержащего полиэтиленимина, сополимера винилтриэтоксисилана, сополимера акриловой кислоты и/или метакриловой кислоты и триэтоксисилилпропилакриламида, сополимера акриловой кислоты и/или метакриловой кислоты и триэтоксисилилпропилметакриламида, сополимера акриловой кислоты и/или метакриловой кислоты и триэтоксивинилсилана, кремнийсодержащего полисахарида, кремнийсодержащего сополимера стирола/малеинового ангидрида, кремнийсодержащего сополимера малеинового ангидрида/алкилвинилэфира и их смесей.
6. Способ флоккуляции по п.1, в котором кремнийсодержащий полимерный флоккулянт является гидроксамированным.
7. Способ флоккуляции по п.2, в котором полимерный флоккулянт является анионным полимерным флоккулянтом.
8. Способ флоккуляции по п.7, в котором анионный полимерный флоккулянт представляет собой гидроксамированный полимер.
9. Способ флоккуляции по п.8, в котором анионный полимерный флоккулянт представляет собой гидроксамированный полиакриламид.
10. Способ флоккуляции по любому из пп.7 и 8, в котором полимерный флоккулянт выбран из группы, состоящей из: полиакрилата, поли(акриламид-со-акрилата) и их смесей
11. Способ флоккуляции по любому из пп.1 и 2, дополнительно включающий компонент, выбранный из группы, состоящей из: взвешенного твердого продукта процесса варки бокситовой руды, шлама и их сочетаний.
12. Способ флоккуляции по любому из пп.1 и 2, включающий:
взаимное перемешивание кремнийсодержащего полимерного флоккулянта с технологическим потоком процесса варки бокситовой руды в количестве, эффективном для того, чтобы флоккулировать, по меньшей мере, часть взвешенных в нем твердых частиц;
отделение, по меньшей мере, части флоккулированных взвешенных твердых частиц.
13. Способ флоккуляции по любому из пп.1 и 2, в котором, по меньшей мере частично, взаимное перемешивание кремнийсодержащего полимерного флоккулянта с технологическим потоком процесса варки бокситовой руды осуществляют, по меньшей мере, в одном устройстве промывки или отстойнике.
14. Способ флоккуляции по любому из пп.1 и 2, включающий добавление кремнийсодержащего полимерного флоккулянта в технологический поток в количестве, лежащем в диапазоне от примерно 0,1 части на миллион до примерно 500 частей на миллион.
15. Способ флоккуляции, включающий взаимное перемешивание композиции флоккулянта, содержащей: кремнийсодержащий полимерный флоккулянт для силикатов кальция, алюмосиликатов кальция, титаната кальция и/или диоксида титана и полимерный флоккулянт для шлама процессов Байера или Синтера, с технологическим потоком процесса Байера или Синтера в количестве, эффективном для того, чтобы флоккулировать, по меньшей мере, часть взвешенных в нем твердых частиц, где взвешенные твердые частицы включают, по меньшей мере, один тип,. выбранный из группы, состоящей из: силикатов кальция, алюмосиликатов кальция, титаната кальция, диоксида титана и их смесей.
16. Способ флоккуляции по п.3, в котором полимерный флоккулянт является анионным полимерным флоккулянтом.
17. Способ флоккуляции по п.16, в котором анионный полимерный флоккулянт представляет собой гидроксамированный полимер.
18. Способ флоккуляции по п.17, в котором анионный полимерный флоккулянт представляет собой гидроксамированный полиакриламид.
19. Способ флоккуляции по п.5, включающий взаимное перемешивание дополнительного полимерного флоккулянта, в котором полимерный флоккулянт является анионным полимерным флоккулянтом.
20. Способ флоккуляции по п.19, в котором анионный полимерный флоккулянт представляет собой гидроксамированный полимер.
21. Способ флоккуляции по п.20, в котором анионный полимерный флоккулянт представляет собой гидроксамированный полимер.
22. Способ флоккуляции по п.3, включающий добавление кремнийсодержащего полимерного флоккулянта в технологический поток в количестве, лежащем в диапазоне от примерно 0,1 части на миллион до примерно 500 частей на миллион.
23. Способ флоккуляции по п.16, включающий добавление кремнийсодержащего полимерного флоккулянта в технологический поток в количестве, лежащем в диапазоне от примерно 0,1 части на миллион до примерно 500 частей на миллион.
24. Способ флоккуляции по п.17, включающий добавление кремнийсодержащего полимерного флоккулянта в технологический поток в количестве, лежащем в диапазоне от примерно 0,1 части на миллион до примерно 500 частей на миллион.
25. Способ флоккуляции по п.18, включающий добавление кремнийсодержащего полимерного флоккулянта в технологический поток в количестве, лежащем в диапазоне от примерно 0,1 части на миллион до примерно 500 частей на миллион.